부극 활물질 로서 의 입경 20 ㎛, 비 표면 적 4 . 2 ㎡/ g 의 그라 파이트 98 부 와 , 바인더 로서 의 SBR ( 스티렌 - 부타디엔 고무 , 유리 전이 온도 ： - 10 ℃) 의 고형분 환산 량 1 부 를 혼합 하 고 , 이 혼합물 에 추가 로 카르복시메틸 셀룰로오스 를 1 . 0 부 첨가 하 고 , 이 들 을 플래니터리 믹서 로 혼합 하 여 , 슬러리 상 의 부극 용 전극 조성물 을 조제 했 다 . 이 부극 용 조성물 을 두께 18 ㎛ 의 구리 박 의 편면 에 도포 하 여 , 120 ℃ 에서 3 시간 건조 시킨 후 , 롤 프레스 하 여 전체 두께 가 100 ㎛ 인 부극 합제 층 을 갖 는 부극 을 얻 었 다 .